(57)【要約】【課題】体積収縮が小さく、感度が高いデジタルボリュームホログラフィに好適なホログラフィック記録用組成物および該ホログラフィック記録用組成物を用いた超高密度光記録が可能なホログラフィック記録媒体を提供すること。【解決手段】下記一般式（１）で表される化合物を含有するホログラフィック記録用組成物。前記ホログラフィック記録用組成物から形成された記録層を有するホログラフィック記録媒体。前記媒体への情報記録方法。2009047871.tif 000018[一般式（１）中、Ｍはラジカル重合性基またはラジカル重合性基を含む置換基を表し、Ａは２価の連結基を表し、Ｌは、光照射により分解可能な置換基を表す。]【選択図】なし【特許請求の範囲】
【請求項１】
下記一般式（１）で表される化合物を含有するホログラフィック記録用組成物。
【化１】
2009047871.tif 000015
[一般式（１）中、Ｍはラジカル重合性基またはラジカル重合性基を含む置換基を表し、Ａは２価の連結基を表し、Ｌは、光照射により分解可能な置換基を表す。]
【請求項２】
光ラジカル重合開始剤を更に含有する請求項１に記載のホログラフィック記録用組成物。
【請求項３】
一般式（１）中のＬで表される置換基は、前記光ラジカル重合開始剤の感応波長域外の波長を有する光を照射することにより分解し得る請求項２に記載のホログラフィック記録用組成物。
【請求項４】
一般式（１）中、Ｌは光照射により直接励起分解可能な置換基である請求項１〜３のいずれか１項に記載のホログラフィック記録用組成物。
【請求項５】
一般式（１）で表される化合物は、下記一般式（２）〜（６）のいずれかで表される請求項１〜４のいずれか１項に記載のホログラフィック記録用組成物。
【化２】
2009047871.tif 000016
［一般式（２）〜（６）中、Ｒ21、Ｒ31、Ｒ41、Ｒ51、Ｒ61およびＲ62は、それぞれ独立に、アルキル基、アリール基、ヘテロ環基、アルコキシ基、アリールオキシ基、アルキルチオ基、アリールチオ基、アルコキシカルボニル基、アリールオキシカルボニル基、アシルオキシ基、アシルアミノ基、スルホニルアミノ基、アミノ基、アシル基、シアノ基、ハロゲン基、水酸基、カルボン酸基、スルホン酸基またはニトロ基を表し、Ｒ23、Ｒ24、Ｒ25、Ｒ33、Ｒ34、Ｒ35、Ｒ43、Ｒ44、Ｒ53およびＲ54は、それぞれ独立に、水素原子、アルキル基、アリール基、ヘテロ環基、アルコキシ基、アリールオキシ基、アルキルチオ基、アリールチオ基、アルコキシカルボニル基、アリールオキシカルボニル基、アシルオキシ基、アシルアミノ基、スルホニルアミノ基、アミノ基またはアシル基を表し、ＺはＩ+またはＳ+（−Ｒ6）を表し、Ｒ6はアリール基を表し、ｎ１、ｎ２、ｎ３、ｎ４、ｎ５、ｎ６およびｎ６’は、それぞれ独立に０〜５の範囲の整数を表し、ＭおよびＡは、それぞれ一般式（１）における定義と同義である。］
【請求項６】
前記Ｍは、アクリル基、メタクリル基、スチリル基またはビニル基を表す請求項１〜５のいずれか１項に記載のホログラフィック記録用組成物。
【請求項７】
熱硬化性成分を更に含む請求項１〜６のいずれか１項に記載のホログラフィック記録用組成物。
【請求項８】
熱硬化性化合物は、多官能イソシアネートおよび多官能アルコールを含む請求項７に記載のホログラフィック記録用組成物。
【請求項９】
請求項１〜８のいずれか１項に記載のホログラフィック記録用組成物から形成された記録層を有するホログラフィック記録媒体。
【請求項１０】
請求項９に記載のホログラフィック記録媒体への情報記録方法であって、
前記ホログラフィック記録媒体に対し、情報記録のために照射する光とは異なる波長の光を照射する工程を含む、前記情報記録方法。
【請求項１１】
前記異なる波長は、情報記録のために照射する光の波長より短波長である請求項１０に記載の情報記録方法。
【請求項１２】
下記一般式（７）で表される化合物。
【化３】
2009047871.tif 000017
[一般式（７）中、Xは水素原子またはメチル基を表し、Ｒ71は、アルキル基、アリール基、ヘテロ環基、アルコキシ基、アリールオキシ基、アルキルチオ基、アリールチオ基、アルコキシカルボニル基、アリールオキシカルボニル基、アシルオキシ基、アシルアミノ基、スルホニルアミノ基、アミノ基、アシル基、シアノ基、ハロゲン基、水酸基、カルボン酸基、スルホン酸基またはニトロ基を表し、Ｒ73およびＲ74は、それぞれ独立に、水素原子、アルキル基、アリール基、ヘテロ環基、アルコキシ基、アリールオキシ基、アルキルチオ基、アリールチオ基、アルコキシカルボニル基、アリールオキシカルボニル基、アシルオキシ基、アシルアミノ基、スルホニルアミノ基、アミノ基またはアシル基を表し、ｎ７は０〜５の範囲の整数を表し、Ａは一般式（１）における定義と同義である。]
【請求項１３】
一般式（７）中、Ｘは水素原子を表し、Ｒ73は水素原子またはアルキル基を表す請求項１２に記載の化合物。
【発明の詳細な説明】
【技術分野】
【０００１】
本発明は、ホログラフィック記録媒体、特にボリュームホログラフィック記録媒体の作製に好適なホログラフィック記録用組成物に関するものである。更に、本発明は、前記ホログラフィック記録用組成物を用いて形成されたホログラフィック記録媒体および前記媒体への情報記録方法に関する。
【背景技術】
【０００２】
従来より、ホログラフの原理を用いたホログラフィック光記録媒体の開発が進められてきた。ホログラフィック光記録媒体への情報の記録は、イメージ情報を含んだ情報光と参照光とを感光性組成物からなる記録層中で重ね合わせ、そのときにできる干渉縞を記録層に書き込むことによって行われる。一方、情報の再生時には、情報が記録された記録層に所定の角度で参照光を入射させることにより、形成された干渉縞による参照光の光回折が起こり、情報光が再生される。
【０００３】
近年、超高密度光記録のため、ボリュームホログラフィ、特にデジタルボリュームホログラフィが実用域で開発され、注目を集めている。ボリュームホログラフィとは、光記録媒体の厚み方向も積極的に活用して、三次元的に干渉縞を書き込む方式であり、厚みを増すことで回折効率を高め、多重記録を用いて記録容量の増大を図ることができるという特長がある。そして、デジタルボリュームホログラフィとは、ボリュームホログラフィと同様の記録媒体と記録方式を用いつつも、記録するイメージ情報は２値化したデジタルパターンに限定した、コンピュータ指向のホログラフィック記録方式である。このデジタルボリュームホログラフィでは、例えば、アナログ的な絵のような画像情報も、一旦デジタイズして、二次元デジタルパターン情報に展開し、これをイメージ情報として記録する。再生時は、このデジタルパターン情報を読み出してデコードすることで、元の画像情報に戻して表示する。これにより、再生時にＳ／Ｎ比（信号対雑音比）が多少悪くても、微分検出を行ったり、２値化データをコード化してエラー訂正を行ったりすることで、極めて忠実に元の情報を再現することが可能になる（特許文献１参照）。
【０００４】
例えば特許文献２には、フォトポリマー方式のホログラフィック光記録媒体においてウレタンマトリックスとフェニルアクリレート誘導体を用いることが開示されている。しかし、通常のフォトポリマー方式では、モノマーの重合時に体積収縮を伴う。体積収縮は記録容量低下の原因となる、また、上記体積収縮により、記録干渉縞の歪みが発生し、データの入出力時にエラーが生じ、記録再生感度が低下するという問題もある（非特許文献１参照）。
【０００５】
一方、特許文献３には、記録素材として体積収縮が小さいカチオン重合性モノマーを用いることが開示されている、また、特許文献４には、体積膨張剤の添加による体積収縮の改善方法が開示されている。しかし、特許文献３および４に記載の技術をもってしてもなお、記録再生感度の改善は十分ではない。
【特許文献１】特開平１１−３１１９３６号公報
【特許文献２】特表２００５−５０２９１８号公報
【特許文献３】特表２００４−５０７５１３号公報
【特許文献４】特許第３５０４８８４号公報
【非特許文献１】日本印刷学会誌、２００４年、４１巻、２５ページ
【発明の開示】
【発明が解決しようとする課題】
【０００６】
そこで、本発明の目的は、体積収縮が小さく、感度が高いデジタルボリュームホログラフィに好適なホログラフィック記録用組成物および該ホログラフィック記録用組成物を用いた超高密度光記録が可能なホログラフィック記録媒体を提供することにある。
【課題を解決するための手段】
【０００７】
本発明者らは、上記目的を達成するために鋭意検討を重ねた結果、以下の知見を得た。
上記特許文献３および４に記載の方法では、用いる記録反応はカチオン重合モノマーの重合である。しかし、カチオン重合反応はラジカル重合反応と違い、重合反応が完全には失活しないため暗反応が進行する。これが記録再生感度低下の原因と考えられる。また、特許文献４に記載の膨張剤は、酸不安定部分を含み、酸を発生する開始剤をトリガーとして分解する。しかし、特許文献４に記載の方法では、記録反応も酸をトリガーとする。そのため、上記膨張剤を使用すれば記録反応のトリガーとなる酸の量は必然的に減少するため、感度低下は避けられない。
本発明者らは、以上の知見に基づき更に検討を重ね、記録反応として暗反応が進行しないラジカル重合を採用して記録感度向上を図るとともに、体積収縮を補償するために、記録材料として機能し得るラジカル重合性化合物に、光照射により分解可能な置換基を導入することにより、体積収縮が少なく高感度記録再生が可能なホログラフィック記録媒体が得られることを見出し、本発明を完成するに至った。
【０００８】
即ち、上記目的を達成する手段は、以下の通りである。
[１]下記一般式（１）で表される化合物を含有するホログラフィック記録用組成物。
【化１】
2009047871.tif 000002
[一般式（１）中、Ｍはラジカル重合性基またはラジカル重合性基を含む置換基を表し、Ａは２価の連結基を表し、Ｌは、光照射により分解可能な置換基を表す。]
[２]光ラジカル重合開始剤を更に含有する[１]に記載のホログラフィック記録用組成物。
[３]一般式（１）中のＬで表される置換基は、前記光ラジカル重合開始剤の感応波長域外の波長を有する光を照射することにより分解し得る[２]に記載のホログラフィック記録用組成物。
[４]一般式（１）中、Ｌは光照射により直接励起分解可能な置換基である[１]〜[３]のいずれかに記載のホログラフィック記録用組成物。
[５]一般式（１）で表される化合物は、下記一般式（２）〜（６）のいずれかで表される[１]〜[４]のいずれかに記載のホログラフィック記録用組成物。
【化２】
2009047871.tif 000003
［一般式（２）〜（６）中、Ｒ21、Ｒ22、Ｒ31、Ｒ41、Ｒ51、Ｒ61およびＲ62は、それぞれ独立に、アルキル基、アリール基、ヘテロ環基、アルコキシ基、アリールオキシ基、アルキルチオ基、アリールチオ基、アルコキシカルボニル基、アリールオキシカルボニル基、アシルオキシ基、アシルアミノ基、スルホニルアミノ基、アミノ基、アシル基、シアノ基、ハロゲン基、水酸基、カルボン酸基、スルホン酸基またはニトロ基を表し、Ｒ23、Ｒ24、Ｒ25、Ｒ33、Ｒ34、Ｒ35、Ｒ43、Ｒ44、Ｒ53およびＲ54は、それぞれ独立に、水素原子、アルキル基、アリール基、ヘテロ環基、アルコキシ基、アリールオキシ基、アルキルチオ基、アリールチオ基、アルコキシカルボニル基、アリールオキシカルボニル基、アシルオキシ基、アシルアミノ基、スルホニルアミノ基、アミノ基またはアシル基を表し、ＺはＩ+またはＳ+（−Ｒ6）を表し、Ｒ6はアリール基を表し、ｎ１、ｎ２、ｎ３、ｎ４、ｎ５、ｎ６およびｎ６’は、それぞれ独立に０〜５の範囲の整数を表し、ＭおよびＡは、それぞれ一般式（１）における定義と同義である。］
[６]前記Ｍは、アクリル基、メタクリル基、スチリル基またはビニル基を表す[１]〜[５]のいずれかに記載のホログラフィック記録用組成物。
[７]熱硬化性成分を更に含む[１]〜[６]のいずれかに記載のホログラフィック記録用組成物。
[８]熱硬化性化合物は、多官能イソシアネートおよび多官能アルコールを含む[７]に記載のホログラフィック記録用組成物。
[９][１]〜[８]のいずれかに記載のホログラフィック記録用組成物から形成された記録層を有するホログラフィック記録媒体。
[１０][９]に記載のホログラフィック記録媒体への情報記録方法であって、
前記ホログラフィック記録媒体に対し、情報記録のために照射する光とは異なる波長の光を照射する工程を含む、前記情報記録方法。
[１１]前記異なる波長は、情報記録のために照射する光の波長より短波長である[１０]に記載の情報記録方法。
[１２]下記一般式（７）で表される化合物。
【化３】
2009047871.tif 000004
[一般式（７）中、Xは水素原子またはメチル基を表し、Ｒ71は、アルキル基、アリール基、ヘテロ環基、アルコキシ基、アリールオキシ基、アルキルチオ基、アリールチオ基、アルコキシカルボニル基、アリールオキシカルボニル基、アシルオキシ基、アシルアミノ基、スルホニルアミノ基、アミノ基、アシル基、シアノ基、ハロゲン基、水酸基、カルボン酸基、スルホン酸基またはニトロ基を表し、Ｒ73およびＲ74は、それぞれ独立に、水素原子、アルキル基、アリール基、ヘテロ環基、アルコキシ基、アリールオキシ基、アルキルチオ基、アリールチオ基、アルコキシカルボニル基、アリールオキシカルボニル基、アシルオキシ基、アシルアミノ基、スルホニルアミノ基、アミノ基またはアシル基を表し、ｎ７は０〜５の範囲の整数を表し、Ａは一般式（１）における定義と同義である。]
[１３]一般式（７）中、Ｘは水素原子を表し、Ｒ73は水素原子またはアルキル基を表す[１２]に記載の化合物。
【発明の効果】
【０００９】
本発明によれば、体積収縮が補償された、高感度記録再生が可能なホログラフィック記録媒体を提供することができる。本発明のホログラフィック記録媒体は、超高密度記録が可能であり、ボリュームホログラフィ、特に安価なレーザーの使用および書き込み時間の短縮を図ることができるデジタルボリュームホログラフィ用記録媒体として最適である。
【発明を実施するための最良の形態】
【００１０】
[ホログラフィック記録用組成物]
本発明のホログラフィック記録用組成物は、下記一般式（１）で表される化合物を含有する。
【００１１】
【化４】
2009047871.tif 000005
【００１２】
一般式（１）中、Ｍはラジカル重合性基またはラジカル重合性基を含む置換基を表し、Ａは２価の連結基を表し、Ｌは、光照射により分解可能な置換基を表す。本発明のホログラフィック記録用組成物は、ボリュームホログラフィック記録用組成物として好適である。先に説明したように、ホログラフィック記録とは、情報を含んだ情報光と参照光とを記録層中で重ね合わせ、そのときにできる干渉像を記録層に書き込むことによって情報を記録する情報記録方法であり、ボリュームホログラフィック記録とは、ホログラフィック記録のなかでも記録層に三次元的に干渉像を書き込む情報記録方法である。前記一般式（１）で表される化合物は、ホログラフィック記録時に記録材料として機能し得る。ホログラフィック記録において重合性化合物を記録材料として使用する場合、重合時の体積収縮による記録容量の低下、干渉縞の歪みの発生といった問題がある。そこで本発明では、記録材料として機能し得る重合性化合物として、光照射により分解可能な置換基Ｌを含む一般式（１）で表される化合物を使用する。置換基Ｌが光照射により開裂すると、一般式（１）で表される化合物から少なくとも１分子が放出される。分子放出による体積膨張によって、重合時の体積収縮を補償することができる。ホログラフィック記録時、記録光の干渉縞に沿った形でポリマーが形成されるため、記録層におけるポリマーの形成は局所的に発生する。よって、体積収縮を補償するためには、膨張機構は重合により形成されるポリマー周辺で起こすことが有効である。一般式（１）で表される化合物によれば、記録層内で局所的に形成されたポリマー周辺で分子の放出（体積膨張）を起こすことができるため、体積収縮による干渉縞の歪みを効果的に補償できると考えられる。
以下に、本発明のホログラフィック記録用組成物について更に詳細に説明する。
【００１３】
一般式（１）で表される化合物
【化５】
2009047871.tif 000006
【００１４】
一般式（１）中、Ｍは、ラジカル重合性基またはラジカル重合性基を含む置換基を表す。Ｍで表される置換基の具体例としては、例えばアクリル基、メタクリル基、アクリルアミド基、メタクリルアミド基、スチリル基、ビニル基等の不飽和結合を有するラジカル重合型の官能基が挙げることができる。好ましくは、Ｍは、アクリル基、メタクリル基またはアクリルアミド基である。
【００１５】
Ａは２価の連結基を表し、具体的には、アルキレン基、アリーレン基が挙げられる。アルキレン基は、直鎖であっても分岐を有していてもよい。また、無置換であっても置換基を有していてもよい。その炭素数は、１〜３０が好ましく、１〜２０がより好ましい。また、アルキレン鎖中に２価の官能基を互いに隣り合わないようにして有してもよい。このような２価の官能基としては、−Ｏ−、−Ｓ−、−ＯＣＯ−、−ＣＯＯ−、−ＮＲ−、−ＣＯＮＲ−、−ＮＲＣＯ−、−ＣＯ−、−ＳＯ−、−ＳＯ2−、−ＳＯＮＲ−、−ＳＯ2ＮＲ−などが挙げられる。なお、前述のＲは水素原子、アルキル基、またはフェニル基を表す。それらの具体例については後述する。中でも−Ｏ−または−Ｓ−が好ましく、−Ｏ−が特に好ましい。またアリーレン基は、置換基を有していてもよく、炭素数６〜３０が好ましく、特に炭素数６〜２０が好ましい。アリーレン鎖中に２価の官能基を互いに隣り合わないようにして有してもよく、このような２価の官能基としては、−Ｏ−または−Ｓ−が好ましく、−Ｏ−が特に好ましい。
【００１６】
一般式（１）においてＬで表される光照射により分解可能な置換基は、ある波長の光を照射することにより分解し、一般式（１）で表される化合物を２分子以上に開裂し得る置換基であればよい。光分解は、置換基Ｌ中の少なくとも１箇所で起こればよく、２箇所以上で起こってもよいが、Ｌ中の１箇所で開裂することが好ましい。
【００１７】
置換基Ｌの光分解は、光照射に伴う増感剤などからのエネルギー移動等をトリガーにしてもよいが、光照射による直接励起によりそれ自身単独で分解してもよい。記録感度の点で、置換基Ｌは、光照射により直接励起分解可能であることが好ましい。
【００１８】
置換基Lの具体例は、V. N. Rajasekharan Pillaiによる総説（Synthesis 1980，132，1）に記載の光開裂性保護化合物や、通常用いられる光重合性開始剤などの構造に類似するものを挙げることができる。それらの組み合わせの具体的な構造としては、ニトロベンジル誘導体、α置換ニトロベンジル誘導体、ニトロベンジルオキシカルボニル誘導体、ニトロフェニルエチレングリコール誘導体、ベンゾイルオキシカルボニル誘導体、ニトロフェニル誘導体、ニトロフェニルオキシ誘導体、ニトロフェニルオキシカルボニル誘導体、フェナシル誘導体、メトキシフェナシル誘導体、ジニトロベンゼンスルフェニル誘導体などが挙げられ、光重合性開始剤としてはアセトフェノン誘導体、α−アルコキシアセトフェノン誘導体、α−アミノアセトフェノン誘導体、フェニルグリオキシリックアシッド誘導体、アシルフォスフィンオキサイド誘導体、ジアシルフォスフィンオキシド誘導体、ベンゾイルオキシム誘導体、過酸化物誘導体、ヨードニウム塩誘導体、スルホニウム塩誘導体などが挙げられる。
【００１９】
一般式（１）中、Ｍ、Ａ、Ｌで表される基は、それぞれ更に置換基を有することもできる。そのような置換基の詳細は、一般式（２）〜（６）中の置換基を更に置換基を有し得る置換基について後述する通りである。
【００２０】
一般式（１）で表される化合物の好ましい具体例としては、下記一般式（２）〜（６）で表される化合物を挙げることができ、より好ましい具体例としては、後述する一般式（７）で表される化合物を挙げることができる。一般式（１）における置換基Ｌの好ましい具体例としては、下記一般式（２）〜（６）中、Ａに連結する置換基を挙げることができ、より好ましい具体例としては、後述する一般式（７）中、Ａに連結する置換基を挙げることができる。なお、以下において、一般式（２）〜（７）において、一般式（１）中の置換基Ｌに相当する部分構造を「Ｌ部」ということもある。
以下に、一般式（２）〜（６）で表される化合物について説明する。
【００２１】
【化６】
2009047871.tif 000007
【００２２】
一般式（２）〜（６）中、Ｒ21、Ｒ31、Ｒ41、Ｒ51、Ｒ61およびＲ62（以下、これらをあわせて「Ｒａ」ともいう）は、それぞれ独立に、アルキル基、アリール基、ヘテロ環基、アルコキシ基、アリールオキシ基、アルキルチオ基、アリールチオ基、アルコキシカルボニル基、アリールオキシカルボニル基、アシルオキシ基、アシルアミノ基、スルホニルアミノ基、アミノ基、アシル基、シアノ基、ハロゲン基、水酸基、カルボン酸基、スルホン酸基またはニトロ基を表し、Ｒ23、Ｒ24、Ｒ25、Ｒ33、Ｒ34、Ｒ35、Ｒ43、Ｒ44、Ｒ53およびＲ54（以下、これらをあわせて「Ｒｂ」ともいう）は、それぞれ独立に、水素原子、アルキル基、アリール基、ヘテロ環基、アルコキシ基、アリールオキシ基、アルキルチオ基、アリールチオ基、アルコキシカルボニル基、アリールオキシカルボニル基、アシルオキシ基、アシルアミノ基、スルホニルアミノ基、アミノ基またはアシル基を表し、ＺはＩ+またはＳ+（−Ｒ6）を表し、Ｒ6はアリール基を表し、ｎ１、ｎ２、ｎ３、ｎ４、ｎ５、ｎ６およびｎ６’（以下、これらをあわせて「ｎ」ともいう）は、それぞれ独立に０〜５の範囲の整数を表し、ＭおよびＡは、それぞれ一般式（１）における定義と同義である。
【００２３】
Ｒａ、Ｒｂで表されるアルキル基は、直鎖であっても分岐を有していてもよく、また、無置換であっても置換基を有していてもよい。その炭素数は、１〜１０であることが好ましく、１〜５であることがより好ましく、１であることが最も好ましい。そのようなアルキル基の具体例としては、メチル基、エチル基、ノルマルプロピル基、イソプロピル基、ノルマルブチル基、イソブチル基、ターシャリーブチル基、ペンチル基、シクロペンチル基、ヘキシル基、シクロヘキシル基、ヘプチル基、オクチル基、ターシャリーオクチル基、２−エチルヘキシル基、デシル基、ドデシル基、オクタデシル基などが挙げられる。
【００２４】
Ｒａ、Ｒｂで表されるアリール基は、無置換であっても置換基を有していてもよく、目的に応じて適宜選択することができる。その炭素数は、６〜２０であることが好ましく、６〜１０であることがより好ましく、６であることが特に好ましい。具体的には、フェニル基、トリル基、ナフチル基、アントラニル基、などが挙げられる。
【００２５】
Ｒａ、Ｒｂで表されるヘテロ環基としては、特に制限はなく、目的に応じて適宜選択することができるが、炭素数が４〜２０であるものが好ましく、炭素数が４〜１０であるものがより好ましく、４または５であるものが特に好ましい。具体的には、ピリジル基、ピロール基などが挙げられる。
【００２６】
Ｒａ、Ｒｂで表されるアルコキシ基は、直鎖であっても分岐を有していてもよく、また、無置換であっても置換基を有していてもよい。その炭素数は１〜３０であることが好ましく、１〜２０であることがより好ましい。このようなアルコキシ基としては、例えば、メトキシ基、エトキシ基、ノルマルプロピルオキシ基、イソプロピルオキシ基、ノルマルブチルオキシ基、イソブチルオキシ基、ターシャリーブチルオキシ基、ペンチルオキシ基、シクロペンチルオキシ基、ヘキシルオキシ基、シクロヘキシルオキシ基、ヘプチルオキシ基、オクチルオキシ基、ターシャリーオクチルオキシ基、２−エチルヘキシルオキシ基、デシルオキシ基、ドデシルオキシ基、オクタデシルオキシ基、２，３−ジブロモプロピルオキシ基、アダマンチルオキシ基、ベンジルオキシ基、４−ブロモベンジルオキシ基などが挙げられる。
【００２７】
Ｒａ、Ｒｂで表されるアリールオキシ基は、無置換であっても置換基を有していてもよい。その炭素数は６〜３０であることが好ましく、６〜２０であることが特に好ましい。例えば、フェニルオキシ基、ナフチルオキシ基、アントラニルオキシ基などが挙げられる。
【００２８】
Ｒａ、Ｒｂで表されるアルキルチオ基は、直鎖であっても分岐を有していてもよく、また、無置換であっても置換基を有していてもよい。その炭素数は１〜３０であることが好ましく、１〜２０であることがより好ましい。このようなアルキルチオ基としては、例えば、メチルチオ基、エチルチオ基、ノルマルプロピルチオ基、イソプロピルチオ基、ノルマルブチルチオ基、イソブチルチオ基、ターシャリーブチルチオ基、ペンチルチオ基、シクロペンチルチオ基、ヘキシルチオ基、シクロヘキシルチオ基、ヘプチルチオ基、オクチルチオ基、ターシャリーオクチルチオ基、２−エチルヘキシルチオ基、デシルチオ基、ドデシルチオ基、オクタデシルチオ基、２，３−ジブロモプロピルチオ基、アダマンチルチオ基、ベンジルチオ基、４−ブロモベンジルチオ基などが挙げられる。
【００２９】
Ｒａ、Ｒｂで表されるアリールチオ基は、無置換であっても置換基を有していてもよい。その炭素数は６〜３０であることが好ましく、６〜２０であることが特に好ましい。例えば、フェニルチオ基、ナフチルチオ基、アントラニルチオ基などが挙げられる。
【００３０】
Ｒａ、Ｒｂで表されるアルコキシカルボニル基としては、メチルオキシカルボニル基、エチルオキシカルボニル基、ノルマルプロピルオキシカルボニル基、イソプロピルオキシカルボニル基、ノルマルブチルオキシカルボニル基、イソブチルオキシカルボニル基、ターシャリーブチルオキシカルボニル基、ペンチルオキシカルボニル基、シクロペンチルオキシカルボニル基、ヘキシルオキシカルボニル基、シクロヘキシルオキシカルボニル基、ヘプチルオキシカルボニル基、オクチルオキシカルボニル基、ターシャリーオクチルオキシカルボニル基、２−エチルヘキシルオキシカルボニル基、デシルオキシカルボニル基、ドデシルオキシカルボニル基などが挙げられる。
【００３１】
Ｒａ、Ｒｂで表されるアリールオキシカルボニル基は、無置換であっても置換基を有していてもよい。その炭素数は７〜３０であることが好ましく、７〜２０であることが特に好ましい。例えば、フェニルオキシカルボニル基、ナフチルオキシカルボニル基、アントラニルオキシカルボニル基などが挙げられる。
【００３２】
Ｒａ、Ｒｂで表されるアシルオキシ基としては、メチルカルボニルオキシ基、エチルカルボニルオキシ基、ノルマルプロピルカルボニルオキシ基、イソプロピルカルボニルオキシ基、ノルマルブチルカルボニルオキシ基、イソブチルカルボニルオキシ基、ターシャリーブチルカルボニルオキシ基、ペンチルカルボニルオキシ基、シクロペンチルカルボニルオキシ基、ヘキシルカルボニルオキシ基、シクロヘキシルカルボニルオキシ基、ヘプチルカルボニルオキシ基、オクチルカルボニルオキシ基、ターシャリーオクチルカルボニルオキシ基、２−エチルヘキシルカルボニルオキシ基、デシルカルボニルオキシ基、ドデシルカルボニルオキシ基、ベンゾイルオキシ基などが挙げられる。
【００３３】
Ｒａ、Ｒｂで表されるアシルアミノ基としては、メチルカルボニルアミノ基、エチルカルボニルアミノ基、フェニルカルボニルアミノ基などが挙げられる。
【００３４】
Ｒａ、Ｒｂで表されるスルホニルアミノ基としては、メチルスルホニルアミノ基、エチルスルホニルアミノ基、フェニルスルホニルアミノ基などが挙げられる
【００３５】
Ｒａ、Ｒｂで表されるアミノ基は、一置換のアミノ基でも二置換のアミノ基でもよく、二置換のアミノ基が好ましい。例えば、ジメチルアミノ基、ジフェニルアミノ基などが挙げられる。
【００３６】
Ｒａ、Ｒｂで表されるアシル基としては、アセチル基、ベンゾイル基などが挙げられる。
【００３７】
Ｒａで表されるハロゲン基としては、クロロ基、ブロモ基、ヨード基などが挙げられ、ブロモ基が好ましい。
【００３８】
また、Ｒａ、Ｒｂで表される置換基は更に置換基を有していてもよく、該置換基としては、例えば、アルキル基、フェニル基、アミノ基、ハロゲン原子、アルコキシ基、アリールオキシ基、アルコキシカルボニル基、アシルオキシ基、アシルアミノ基、カルバモイル基、シアノ基、ヘテロ環基、などが挙げられる。これらの中でも、アルキル基がより好ましい。
【００３９】
中でもＲａとしては、アルキル基、アルコキシ基、アリールオキシ基、ハロゲン基が好ましく、アルキル基、アルコキシ基がより好ましい。Ｒｂとしては、アルキル基、アルコキシ基、アリールオキシ基が好ましく、アルキル基、アルコキシ基がより好ましい。
【００４０】
一般式（６）中、ＺはＩ+またはＳ+−Ｒ6を表し、Ｒ6はアリール基を表す。Ｒ6のアリール基の具体例は前述したとおりである。一般式（６）で表される化合物と対塩を形成する陰イオンは電荷を中和し得るものであればよく、特に限定されるものではない。
【００４１】
一般式（２）〜（６）中、ｎは０〜５の範囲の整数を表す。ｎは０〜３の範囲の整数であることが好ましく、０または１であることが特に好ましい。
【００４２】
中でも、一般式（１）で表される化合物は、一般式（２）で表されることが好ましい。更に、一般式（２）で表される化合物の好ましい態様としては、下記一般式（７）で表される化合物を挙げることができる。
【００４３】
【化７】
2009047871.tif 000008
【００４４】
上記一般式（７）中、Xは水素原子またはメチル基を表し、Ｒ71は、アルキル基、アリール基、ヘテロ環基、アルコキシ基、アリールオキシ基、アルキルチオ基、アリールチオ基、アルコキシカルボニル基、アリールオキシカルボニル基、アシルオキシ基、アシルアミノ基、スルホニルアミノ基、アミノ基、アシル基、シアノ基、ハロゲン基、水酸基、カルボン酸基、スルホン酸基またはニトロ基を表し、Ｒ73およびＲ74は、それぞれ独立に、水素原子、アルキル基、アリール基、ヘテロ環基、アルコキシ基、アリールオキシ基、アルキルチオ基、アリールチオ基、アルコキシカルボニル基、アリールオキシカルボニル基、アシルオキシ基、アシルアミノ基、スルホニルアミノ基、アミノ基またはアシル基を表し、ｎ７は０〜５の範囲の整数を表し、Ａは一般式（１）における定義と同義である。
【００４５】
一般式（７）中、Ｒ71の詳細は、先に一般式（２）中のＲ21について述べた通りであり、Ｒ73の詳細は、先に一般式（２）中のＲ23について述べた通りであり、Ｒ74の詳細は、先に一般式（２）中のＲ24について述べた通りである。一般式（７）中、Ｒ71は水素原子またはアルキル基を表すことが好ましい。また、一般式（７）中のＡの詳細は前述の通りである。
【００４６】
一般式（７）中、Ｘは水素原子またはメチル基を表し、水素原子であることが好ましい。
【００４７】
一般式（７）中、ｎ７は０〜５の範囲の整数を表し、０〜３の範囲の整数を表すことが好ましく、０〜２の範囲の整数を表すことがより好ましく、０または１であることが特に好ましい。
【００４８】
以下に、一般式（１）で表される化合物の具体例を示す。但し、本発明は下記具体例に限定されるものではない。
【００４９】
【化８】
2009047871.tif 000009
【００５０】
【化９】
2009047871.tif 000010
【００５１】
以上説明した一般式（１）で表される化合物は、公知の方法で合成することができる。以下に、一般式（７）で表される化合物の合成スキームの一例を示す。原料となるニトロフェノール誘導体を入手すれば、様々な化合物を合成できる。また、一般式（１）で表される化合物の合成方法については、後述する実施例も参照できる。
【００５２】
【化１０】
2009047871.tif 000011
[上記スキームにおいて、Ｒ’は一般式（７）中の（Ｒ71）n7と同義であり、Ｒは一般式（７）中のＲ74と同義である]
【００５３】
本発明のホログラフィック記録用組成物は、一般式（１）で表される化合物を１種のみ含んでもよく、２種以上含んでもよい。本発明のホログラフィック記録用組成物における一般式（１）で表される化合物の含有量は、特に制限はなく、目的に応じて適宜選択することができるが、１〜５０質量％が好ましく、１〜３０質量％がより好ましく、３〜１０質量％が更に好ましい。前記含有量が５０質量％以下であれば、干渉像の安定性を容易に確保することができ、１質量％以上であれば、回折効率の点で望ましい性能を得ることができる。
【００５４】
光ラジカル重合開始剤
本発明のホログラフィック記録用組成物は、一般式（１）で表される化合物とともに、通常、光ラジカル重合開始剤を含む。一般式（１）で表される化合物は、情報記録のために照射された光に感応し励起した光ラジカル重合開始剤の作用によりラジカル重合反応を起こし、これにより干渉縞を屈折率変調として記録することができる。ラジカル重合反応は、暗反応が進行しないため、高感度な記録再生が可能である。
【００５５】
前記光ラジカル重合開始剤としては、記録光に感度を有するものであれば特に制限はなく、例えば、２，２’−ビス（ｏ−クロロフェニル）−４，４’，５，５’−テトラフェニル−１，１’−ビイミダゾール、２，４，６−トリス（トリクロロメチル）−１，３，５−トリアジン、２，４−ビス（トリクロロメチル）−６−（ｐ−メトキシフェニルビニル）−１，３，５−トリアジン、ジフェニルヨードニウムテトラフルオロボレート、ジフェニルヨードニウムヘキサフルオロホスフェート、４，４’−ジ−ｔ−ブチルジフェニルヨードニウムテトラフルオロボレート、４−ジエチルアミノフェニルベンゼンジアゾニウムヘキサフルオロホスフェート、ベンゾイン、２−ヒドロキシ−２−メチル−１−フェニルプロパン−２−オン、ベンゾフェノン、チオキサントン、２，４，６−トリメチルベンゾイルジフェニルアシルホスフィンオキシド、トリフェニルブチルボレートテトラエチルアンモニウム、ジフェニル−４−フェニルチオフェニルスルホニウムヘキサフルオロホスフェート、２，２−ジメトキシ−１，２−ジフェニルエタン−１−オン、フェニルグリオキシリックアシッドメチルエステル、２−メチル−１−［４−（メチルチオ）フェニル]−２−モルフォリノプロパン-1-オン、ビス（２，４，６-トリメチルベンゾイル）−フェニルフォスフィンオキサイド、２，４，６−トリメチルベンゾイル−ジフェニル−フォスフィンオキサイド、１，２−オクタンジオン，１−[４−（フェニルチオ）−，２−（O−ベンゾイルオキシム）]、ビス（η５−２，４−シクロペンタジエン−１−イル）ビス〔２，６−ジフルオロ−３−（１Ｈ−ピロール−１−イル）フェニルチタニウム〕、２，４，６−トリメチルベンゾイルフェニルホスフィン酸エチルエステルなどが挙げられる。これらは、１種単独で使用してもよいし、２種以上を併用してもよい。また、照射する光の波長に合わせて後述する増感色素を併用してもよい。
【００５６】
本発明のホログラフィック記録用組成物における光ラジカル重合開始剤の含有量は、０．０１〜５質量％であることが好ましく、１〜３質量％であることがより好ましい。
【００５７】
記録特性の点では、情報記録のために照射された光がすべて記録反応に使用されることが好ましい。この点から、一般式（１）で表される化合物のラジカル重合を開始するための光ラジカル重合開始剤を励起させるために照射する光とは異なる波長の光を照射することによって、一般式（１）中の置換基Ｌを光分解することが好ましい。この点から、本発明のホログラフィック記録用組成物の組成決定にあたっては、光ラジカル重合開始剤を決定した後、該光ラジカル重合開始剤の感応波長域外の波長の光を照射することにより分解し得る置換基Ｌを有する一般式（１）で表される化合物を選択することが好ましく、または、一般式（１）で表される化合物を決定した後、該化合物中の置換基Ｌを分解可能な光には感応しない光ラジカル重合開始剤を選択することが好ましい。
【００５８】
一般式（２）で表される化合物は、通常３７０ｎｍ以下の波長の光を照射することによりＬ部が励起分解する。一般式（３）で表される化合物は、通常４１０ｎｍ以下の波長の光を照射することによりＬ部が励起分解する。一般式（４）で表される化合物は、通常４４０ｎｍ以下の波長の光を照射することによりＬ部が励起分解する。一般式（５）で表される化合物は、通常４２０ｎｍ以下の波長の光を照射することにより励起分解する。一般式（６）で表される化合物は、通常３６０ｎｍ以下の波長の光を照射することにより励起分解する。一方、代表的な光ラジカル重合開始剤の感応波長を以下に示す。
・２，２’−ビス（ｏ−クロロフェニル）−４，４’，５，５’−テトラフェニル−１，１’−ビイミダゾール：３６５ｎｍ
・ジフェニルヨードニウムテトラフルオロボレート：３８０ｎｍ
２−ヒドロキシ−２−メチル−１−フェニルプロパン−２−オン：３７０ｎｍ
・ベンゾフェノン：３８０ｎｍ
・２，４，６−トリメチルベンゾイルジフェニルアシルホスフィンオキシド：４１０ｎｍ
・１，２−オクタンジオン，１−［４−（フェニルチオ）−，２−（Ｏ−ベンゾイルオキシム）］：４１０ｎｍ
・ビス（η５−２，４−シクロペンタジエン−１−イル）ビス〔２，６−ジフルオロ−３−（１Ｈ−ピロール−１−イル）フェニルチタニウム〕：５３２ｎｍ
本発明のホログラフィック記録用組成物では、記録光照射時にはＬ部が励起分解せず、かつ記録光とは異なる波長の光を照射することによりＬ部を励起分解し得るように、光ラジカル重合開始剤と一般式（１）で表される化合物との組み合わせを選択することが好ましい。
【００５９】
ラジカル重合性モノマー
本発明のホログラフィック記録用組成物は、一般式（１）で表される化合物とともに他のラジカル重合性モノマーを含有してもよい。併用可能なラジカル重合性モノマーは、単官能であっても他官能であってもよく、１種のみ用いても２種以上用いてもよい。併用する他のモノマーとしては、例えば、アクリロイルモルホリン、フェノキシエチルアクリレート、イソボルニルアクリレート、２−ヒドロキシプロピルアクリレート、２−エチルヘキシルアクリレート、１，６−ヘキサンジオールジアクリレート、トリプロピレングリコールジアクリレート、ネオペンチルグリコールＰＯ変性ジアクリレート、１，９−ノナンジオールジアクリレート、ヒドロキシピバリン酸ネオペンチルグリコールジアクリレート、ＥＯ変性ビスフェノールＡジアクリレート、ポリエチレングリコールジアクリレート、ペンタエリスリトールトリアクリレート、ペンタエリスリトールテトラアクリレート、ペンタエリスリトールヘキサアクリレート、ＥＯ変性グリセロールトリアクリレート、トリメチロールプロパントリアクリレート、ＥＯ変性トリメチロールプロパントリアクリレート、２−ナフト−１−オキシエチルアクリレート、２−カルバゾイル−９−イルエチルアクリレート、（トリメチルシリルオキシ）ジメチルシリルプロピルアクリレート、ビニル−１−ナフトエート、２，４，６−トリブロムフェニルアクリレート、ペンタブロムアクリレート、フェニルチオエチルアクリレート、テトラヒドロフルフリルアクリレート、ビスフェノキシエタノールフルオレンジアクリレート、スチレン、ｐ−クロロスチレン、N-ビニルカルバゾール、N-ビニルピロピドンなどが挙げられる。それらの中でもフェノキシエチルアクリレート、２，４，６−トリブロムフェニルアクリレート、ペンタブロムアクリレート、ビスフェノキシエタノールフルオレンジアクリレートが好ましく、２，４，６−トリブロムフェニルアクリレート、ビスフェノキシエタノールフルオレンジアクリレートがより好ましい。他のモノマーの添加量は適宜設定すればよい。但し、体積収縮補償の点では、ホログラフィック記録用重合性化合物として、一般式（１）で表される化合物のみを使用することが好ましい。
【００６０】
マトリックス
光記録媒体の記録層には、一般にマトリックスと呼ばれる記録や保存に関わるモノマーや光重合開始剤を保持するためのポリマーが含まれる。マトリックスは、塗膜性、膜強度、およびホログラム記録特性向上の効果を高める目的で使用されるものである。本発明のホログラフィック記録用組成物は、特に光記録用途に使用される場合、マトリックスバインダーおよび／またはマトリックス形成成分（マトリックス前駆体）としての硬化性化合物を含むことができる。マトリックス前駆体を含む組成物を、例えば基板表面等に塗布した後に硬化処理を施すことによりマトリックスを形成する方法は、溶剤を使用せず、または少量の溶剤使用により、記録層を形成できるため好ましい。前記硬化性化合物としては、熱硬化性化合物、触媒などを使用して光照射により硬化する光硬化性化合物を用いることができ、記録特性の点では熱硬化性化合物が好ましい。
【００６１】
前記熱硬化性マトリックスとしては、特に制限はなく、目的に応じて適宜選択することができるが、例えば、イソシアネート化合物とアルコール化合物から形成されるウレタン樹脂やオキシラン化合物から形成されるエポキシ化合物、メラミン化合物、フォルマリン化合物、（メタ）アクリル酸やイタコン酸等の不飽和酸のエステル化合物やアミド化合物を重合して得られる重合体などが挙げられる。中でもイソシアネート化合物とアルコール化合物から形成されるポリウレタンマトリックスが好ましく、記録の保持性から考えて、多官能イソシアネートと多官能アルコールから形成される３次元ポリウレタンマトリックスが最も好ましい。本発明において「多官能」とは、二官能以上であることをいうものとする。
以下に、ポリウレタンマトリックスを形成することができる、多官能イソシアネートおよび多官能アルコールについて具体例を述べる。
【００６２】
前記多官能イソシアネートとしては、具体的には、ビスシクロヘキシルメタンジイソシアネート、ヘキサメチレンジイソシアネート、フェニレン−１，３−ジイソシアネート、フェニレン−１，４−ジイソシアネート、１−メトキシフェニレン−２，４−ジイソシアネート、１−メチルフェニレン−２，４−ジイソシアネート、２，４−トリレンジイソシアネート、２，６−トリレンジイソシアネート、１，３−キシリレンジイソシアネート、１，４−キシリレンジイソシアネート、ビフェニレン−４，４'−ジイソシアネート、３，３'−ジメトキシビフェニレン−４，４'−ジイソシアネート、３，３'−ジメチルビフェニレン−４，４'−ジイソシアネート、ジフェニルメタン−２，４'−ジイソシアネート、ジフェニルメタン−４，４'−ジイソシアネート、３，３'−ジメトキシジフェニルメタン−４，４'−ジイソシアネート、３，３'−ジメチルジフェニルメタン−４，４'−ジイソシアネート、ナフチレン−１，５−ジイソシアネート、シクロブチレン−１，３−ジイソシアネート、シクロペンチレン−１，３−ジイソシアネート、シクロヘキシレン−１，３−ジイソシアネート、シクロヘキシレン−１，４−ジイソシアネート、１−メチルシクロヘキシレン−２，４−ジイソシアネート、１−メチルシクロヘキシレン−２，６−ジイソシアネート、１−イソシアネート−３，３，５−トリメチル−５−イソシアネートメチルシクロヘキサン、シクロヘキサン−１，３−ビス（メチルイソシアネート）、シクロヘキサン−１，４−ビス（メチルイソシアネート）、イソホロンジイソシアネート、ジシクロヘキシルメタン−２，４'−ジイソシアネート、ジシクロヘキシルメタン−４，４'−ジイソシアネート、エチレンジイソシアネート、テトラメチレン−１，４−ジイソシアネート、ヘキサメチレン−１，６−ジイソシアネート、ドデカメチレン−１，１２−ジイソシアネート、フェニル−１，３，５−トリイソシアネート、ジフェニルメタン−２，４，４'−トリイソシアネート、ジフェニルメタン−２，５，４'−トリイソシアネート、トリフェニルメタン−２，４'，４"−トリイソシアネート、トリフェニルメタン−４，４'，４"−トリイソシアネート、ジフェニルメタン−２，４，２'，４'−テトライソシアネート、ジフェニルメタン−２，５，２'，５'−テトライソシアネート、シクロヘキサン−１，３，５−トリイソシアネート、シクロヘキサン−１，３，５−トリス（メチルイソシアネート）、３，５−ジメチルシクロヘキサン−１，３，５−トリス（メチルイソシアネート）、１，３，５−トリメチルシクロヘキサン−１，３，５−トリス（メチルイソシアネート）、ジシクロヘキシルメタン−２，４，２'−トリイソシアネート、ジシクロヘキシルメタン−２，４，４'−トリイソシアネートリジンジイソシアネートメチルエステル、またはこれらの有機イソシアネート化合物の化学量論的過剰量と多官能性活性水素含有化合物との反応により得られる両末端イソシアネートプレポリマー、などが挙げられる。これらの中でも、ビスシクロヘキシルメタンジイソシアネート、ヘキサメチレンジイソシアネートが特に好ましい。これらは、１種単独で用いてもよいし、２種以上を併用してもよい。
【００６３】
前記多官能アルコールとは、多官能アルコール単独であってもよく、他の多官能アルコールと混合状態であってもよい。多官能アルコールとしては、エチレングリコール、トリエチレングリコール、ジエチレングリコール、ポリエチレングリコール、プロピレングリコール、ポリプロピレングリコール、ネオペンチルグリコール等のグリコール類；ブタンジオール、ペンタンジオール、ヘキサンジオール、ヘプタンジオール、テトラメチレングリコール等のジオール類；ビスフェノール類、またはこれらの多官能アルコールをポリエチレンオキシ鎖やポリプロピレンオキシ鎖で修飾した化合物、グリセリン、トリメチロールプロパン、ブタントリオール、ペンタントリオール、ヘキサントリオール、デカントリオール等のトリオール類などのこれらの多官能アルコールをポリエチレンオキシ鎖やポリプロピレンオキシ鎖で修飾した化合物、などが挙げられる。
【００６４】
本発明のホログラフィック記録用組成物における前記マトリックス形成成分（またはマトリックス）の含有量は、１０〜９５質量％が好ましく、３５〜９０質量％がより好ましい。本発明の重合性化合物を、例えばホログラフィック記録用組成物等のホログラフィック記録用組成物として使用する場合、前記含有量が１０質量％以下であれば、安定な干渉像を容易に得ることができ、９５質量％以下であれば、回折効率の点で望ましい性能を得ることができる。
【００６５】
その他の成分
本発明のホログラフィック記録用組成物には、必要に応じて、組成物の貯蔵安定性を改良する目的で重合禁止剤や酸化防止剤を加えてもよい。
前記重合禁止剤または酸化防止剤としては、例えば、ハイドロキノン、ｐ−ベンゾキノン、ハイドロキノンモノメチルエーテル、２，６−ジターシャリーブチル−ｐ−クレゾール、２，２’−メチレンビス（４−メチル−６−ターシヤリ−ブチルフェノール）、トリフェルホスファイト、トリスノニルフェニルホスファイト，フェノチアジン、Ｎ−イソプロピル−Ｎ′−フェニル−ｐ−フェニレンジアミンなどが挙げられる。
前記重合禁止剤または酸化防止剤の添加量は、重合性成分の全量に対して３質量％以下が好ましい。前記添加量が３質量％を超えると、重合が遅くなるか、著しい場合は重合しなくなることがある。
【００６６】
本発明のホログラフィック記録用組成物には、必要に応じて増感色素を添加することもできる。該増感色素としては、「Ｒｅｓｅａｒｃｈ  Ｄｉｓｃｌｏｓｕｒｅ，Ｖｏｌ．２００，１９８０年１２月、Ｉｔｅｍ ２００３６」や「増感剤」（p.１６０〜p.１６３、講談社；徳丸克己・大河原信／編、１９８７年）等に記載された公知の化合物を使用することができる。
前記増感色素としては、具体的には、特開昭５８−１５６０３号公報に記載の３−ケトクマリン化合物、特開昭５８−４０３０２号公報に記載のチオピリリウム塩、特公昭５９−２８３２８号公報、同６０−５３３００号公報に記載のナフトチアゾールメロシアニン化合物、特公昭６１−９６２１号公報、同６２−３８４２号公報、特開昭５９−８９３０３号公報、同６０−６０１０４号公報に記載のメロシアニン化合物が挙げられる。
また、「機能性色素の化学」（１９８１年、ＣＭＣ出版社、p.３９３〜p.４１６）や「色材」（６０〔４〕２１２−２２４（１９８７））等に記載された色素も挙げることができる。具体的には、カチオン性メチン色素、カチオン性カルボニウム色素、カチオン性キノンイミン色素、カチオン性インドリン色素、カチオン性スチリル色素が挙げられる。
更に、クマリン（ケトクマリンまたはスルホノクマリンも含まれる）色素、メロスチリル色素、オキソノール色素、ヘミオキソノール色素等のケト色素；非ケトポリメチン色素、トリアリールメタン色素、キサンテン色素、アントラセン色素、ローダミン色素、アクリジン色素、アニリン色素、アゾ色素等の非ケト色素；アゾメチン色素、シアニン色素、カルボシアニン色素、ジカルボシアニン色素、トリカルボシアニン色素、ヘミシアニン色素、スチリル色素等の非ケトポリメチン色素；アジン色素、オキサジン色素、チアジン色素、キノリン色素、チアゾール色素等のキノンイミン色素等も分光増感色素に含まれる。
前記増感色素は、一種単独で用いてもよいし、二種以上を組み合わせて用いてもよい。
【００６７】
本発明のホログラフィック記録用組成物には、特に光記録用途に適用する場合、該組成物から形成される記録層の感度を向上させる目的で光熱変換材料を含有させることもできる。
前記光熱変換材料としては、特に制限はなく、目的とする機能や性能に応じて適宜選択することができ、例えば、フォトポリマーとともに記録層へ添加する際の簡便さや、入射光の散乱などを引き起こさないといった特性から、有機染料色素が好ましく、また、記録に用いる光源の光を吸収、散乱しないといった点において、赤外線吸収色素が好ましい。
前記赤外線吸収色素は、特に制限はなく、目的に応じて適宜選択することができるが、カチオン性色素、錯塩形成色素、キノン系中性色素などが好適である。また、前記赤外線吸収色素の極大吸収波長としては、６００〜１，０００ｎｍの範囲が好ましく、特に７００〜９００ｎｍの範囲がより好ましい。
前記赤外線吸収色素の含有量は、本発明のホログラフィック記録用組成物から形成された記録層において、赤外領域で最も吸光度が高い波長の吸光度で決定することができる。該吸光度としては、０．１〜２．５の範囲が好ましく、０．２〜２．０の範囲がより好ましい。
【００６８】
本発明のホログラフィック記録用組成物は、情報を含んだ光の照射によって該情報の記録を行える各種のホログラフィック記録用組成物に利用可能であって、中でも、ボリュームホログラフィック記録用組成物として好適である。
なお、組成物が十分低い粘度ならばキャスティングすることによって記録層を形成することができる。一方、キャスティングできない高粘度である場合には、ディスペンサーを用いて下側基板に記録層を盛りつけ、この記録層上に上側基板で蓋をするように押し付けて、全面に広げて記録媒体を形成することができる。
【００６９】
[ホログラフィック記録媒体]
本発明のホログラフィック記録媒体は、本発明のホログラフィック記録用組成物から形成された記録層を有する。例えば、前述の方法により本発明のホログラフィック記録用組成物からなる記録層を形成することができる。
【００７０】
本発明のホログラフィック記録媒体は、前記記録層（ホログラフィック記録層）を有し、好ましくは、下側基板と、フィルタ層と、ホログラフィック記録層と、上側基板とを有し、必要に応じて、反射膜、フィルタ層、第１ギャップ層、第２ギャップ層等のその他の層を有することができる。
【００７１】
本発明のホログラフィック記録媒体は、ホログラムの原理を利用して情報の記録再生が可能であり、二次元などの情報を記録する比較的薄型の平面ホログラムや立体像など多量の情報を記録する体積ホログラムであってもよく、透過型および反射型のいずれであってもよい。本発明のホログラフィック記録媒体は、高容量の情報記録が可能であるため、高記録密度が求められるボリューム（体積）ホログラフィック記録媒体として好適である。
【００７２】
また、本発明のホログラフィック記録媒体へのホログラムの記録方式は特に限定されず、例えば、振幅ホログラム、位相ホログラム、ブレーズドホログラム、複素振幅ホログラムなどでもよい。これらの中でも、体積ホログラフィック記録領域における情報の記録が、情報光および参照光を同軸光束として体積ホログラフィック記録領域に照射し、前記情報光と前記参照光との干渉による干渉パターンによって情報を記録する、いわゆるコリニア方式が特に好ましい。
【００７３】
以下に、本発明のホログラフィック記録媒体に含まれ得る基板および各層の詳細を順次説明する。
【００７４】
−基板−
基板は、その形状、構造、大きさ等については、特に制限はなく、目的に応じて適宜選択することができる。その形状としては、例えば、ディスク形状、カード形状などが挙げられ、ホログラフィック記録媒体の機械的強度を確保できる材料のものを選定すべきである。また、記録および再生に用いる光が基板を通して入射する場合は、用いる光の波長領域で十分に透明であることが好ましい。
【００７５】
基板材料としては、通常、ガラス、セラミックス、樹脂、などが用いられるが、成形性、コストの点から、樹脂が特に好適である。前記樹脂としては、例えば、ポリカーボネート樹脂、アクリル樹脂、エポキシ樹脂、ポリスチレン樹脂、アクリロニトリル−スチレン共重合体、ポリエチレン樹脂、ポリプロピレン樹脂、シリコーン樹脂、フッ素樹脂、ＡＢＳ樹脂、ウレタン樹脂、などが挙げられる。これらの中でも、成形性、光学特性、コストの点から、ポリカーボネート樹脂、アクリル樹脂が特に好ましい。基板としては、適宜合成したものであってもよいし、市販品を使用してもよい。
【００７６】
基板には、通常、半径方向に線状に延びる複数の位置決め領域としてのアドレス−サーボエリアが所定の角度間隔で設けられ、隣り合うアドレス−サーボエリア間の扇形の区間がデータエリアになっている。アドレス−サーボエリアには、サンプルドサーボ方式によってフォーカスサーボおよびトラッキングサーボを行うための情報とアドレス情報とが、予めエンボスピット（サーボピット）等によって記録されている（プリフォーマット）。なお、フォーカスサーボは、反射膜の反射面を用いて行うことができる。トラッキングサーボを行うための情報としては、例えば、ウォブルピットを用いることができる。なお、ホログラフィック記録媒体がカード形状の場合には、サーボピットパターンは無くても構わない。
【００７７】
基板の厚みとしては、特に制限はなく、目的に応じて適宜選択することができ、０．１〜５ｍｍが好ましく、０．３〜２ｍｍがより好ましい。基板の厚みが、０．１ｍｍ以上であれば、ディスク保存時の形状の歪みを抑えることができ、５ｍｍ以下であれば、ディスク全体の質量が大きくなってドライブモーターに過剰な負荷がかかることを回避することができる。
【００７８】
−記録層−
記録層は、本発明のホログラフィック記録用組成物から形成され、ホログラフィを利用して情報が記録され得るものである。記録層の厚みとしては、特に制限はなく、目的に応じて適宜選択することができる。記録層の厚みが１〜１，０００μｍの範囲であれば、１０〜３００多重のシフト多重を行っても十分なＳ／Ｎ比を得ることができ、１００〜７００μｍの範囲であればそれが顕著である点で有利である。
【００７９】
−反射膜−
反射膜は、基板のサーボピットパターン表面に形成することができる。
反射膜の材料としては、情報光や参照光に対して高い反射率を有する材料を用いることが好ましい。情報光および参照光として使用する光の波長が４００〜７８０ｎｍである場合には、例えば、Ａｌ、Ａｌ合金、Ａｇ、Ａｇ合金、などを使用することが好ましい。情報光および参照光として使用する光の波長が６５０ｎｍ以上である場合には、Ａｌ、Ａｌ合金、Ａｇ、Ａｇ合金、Ａｕ、Ｃｕ合金、ＴｉＮ、などを使用することが好ましい。
なお、反射膜として、光を反射すると共に、追記および消去のいずれかが可能な光記録媒体、例えば、ＤＶＤ（ディジタル  ビデオ  ディスク）などを用いることにより、ホログラムをどのエリアまで記録したか、いつ書き換えたか、どの部分にエラーが存在し交替処理をどのように行ったか、などのディレクトリ情報などをホログラムに影響を与えずに追記および書き換えすることも可能となる。
【００８０】
反射膜の形成方法は、特に制限はなく、目的に応じて適宜選択することができ、各種気相成長法、例えば、真空蒸着法、スパッタリング法、プラズマＣＶＤ法、光ＣＶＤ法、イオンプレーティング法、電子ビーム蒸着法などが用いられる。これらの中でも、スパッタリング法が、量産性、膜質等の点で優れている。
反射膜の厚みは、十分な反射率を実現し得るように、５０ｎｍ以上が好ましく、１００ｎｍ以上がより好ましい。
【００８１】
−フィルタ層−
フィルタ層は、基板のサーボピット上、反射層上または後述する第一ギャップ層上に設けることができる。
フィルタ層は、複数種の光線の中から特定の波長の光のみを反射する、波長選択反射機能を有し、第一の光を透過し、第二の光を反射する。特に、入射角が変化しても選択反射波長にずれが生じることなく、情報光および参照光による記録媒体の反射膜からの乱反射を防止し、ノイズの発生を防止する機能もあり、記録媒体にフィルタ層を積層することにより、高解像度、回折効率の優れた光記録を行うことができる。
フィルタ層としては、特に制限はなく、目的に応じて適宜選択することができ、例えば、ダイクロイックミラー層、色材含有層、誘電体蒸着層、単層または２層以上のコレステリック層および必要に応じて適宜選択したその他の層の少なくともいずれかを積層した積層体により形成することができる。その厚さは、特に限定されないが、例えば０．５〜２０μｍ程度である。
フィルタ層は、記録層などと共に、直接基板上に塗布などにより積層してもよく、フィルム等の基材上に積層してフィルタ層を作製し、これを基板上に積層してもよい。
【００８２】
−第１ギャップ層−
第１ギャップ層は、必要に応じてフィルタ層と反射膜との間に設けられ、下側基板表面を平滑化する目的で形成される。また、記録層内に生成されるホログラムの大きさを調整するためにも有効である。即ち、記録層は、記録用参照光および情報光の干渉領域をある程度の大きさに形成する必要があるので、記録層とサーボピットパターンとの間にギャップを設けることが有効となる。
【００８３】
第１ギャップ層は、例えば、サーボピットパターンの上から紫外線硬化樹脂等の材料をスピンコート等で塗布し、硬化させることにより形成することができる。また、フィルタ層として透明基材の上に塗布形成したものを使用する場合には、該透明基材が第１ギャップ層としても働くことになる。
第１ギャップ層の厚みとしては、特に制限はなく、目的に応じて適宜選択することができ、１〜２００μｍが好ましい。
【００８４】
−第２ギャップ層−
第２ギャップ層は、必要に応じて記録層とフィルタ層との間に設けられる。
第２ギャップ層の材料としては、特に制限はなく、目的に応じて適宜選択することができ、例えば、トリアセチルセルロース（ＴＡＣ）、ポリカーボネート（ＰＣ）、ポリエチレンテレフタラート（ＰＥＴ）、ポリスチレン（ＰＳ）、ポリスルホン（ＰＳＦ）、ポリビニルアルコール（ＰＶＡ）、ポリメタクリル酸メチル＝ポリメチルメタクリレート（ＰＭＭＡ）等のような透明樹脂フィルム、または、ＪＳＲ社製商品名ＡＲＴＯＮフィルムや日本ゼオン社製商品名ゼオノアのような、ノルボルネン系樹脂フィルム、などが挙げられる。これらの中でも、等方性の高いものが好ましく、ＴＡＣ、ＰＣ、商品名ＡＲＴＯＮ、および商品名ゼオノアが特に好ましい。
第２ギャップ層の厚みとしては、特に制限はなく、目的に応じて適宜選択することができ、１〜２００μｍが好ましい。
以下に、本発明のホログラフィック記録媒体について、具体的態様に基づき更に詳しく説明する。ただし、本発明は下記具体的態様に限定されるものではない。
【００８５】
＜第一の実施形態＞
図１は、第一の実施形態にかかるホログラフィック記録媒体の構成を示す概略断面図である。第一の実施形態にかかるホログラフィック記録媒体２１では、ポリカーボネート樹脂製基板またはガラス基板１にサーボピットパターン３が形成され、該サーボピットパターン３上にアルミニウム、金、白金等でコーティングして反射膜２が設けられている。なお、図１では下側基板１全面にサーボピットパターン３が形成されているが、サーボピットパターンは周期的に形成されていてもよい。また、このサーボピットパターン３の高さは、通常１７５０Å（１７５ｎｍ）であり、基板を始め他の層の厚みに比べて充分に小さいものである。
【００８６】
第１ギャップ層８は、紫外線硬化樹脂等の材料を下側基板１の反射膜２上にスピンコート等により塗布して形成される。第１ギャップ層８は、反射膜２を保護すると共に、記録層４内に生成されるホログラムの大きさを調整するためにも有効である。つまり、記録層４とサーボピットパターン３との間にギャップを設けることは、記録層４において記録用参照光と情報光の干渉領域をある程度の大きさに形成するために有効である。
【００８７】
第１ギャップ層８上にはフィルタ層６が設けられ、該フィルタ層６と上側基板５（ポリカーボネート樹脂基板やガラス基板）によって記録層４を挟むことによってホログラフィック記録媒体２１が構成される。
【００８８】
図１において、フィルタ層６は、赤色光のみを透過し、それ以外の色の光を通さないものである。従って、情報光、記録および再生用参照光は緑色または青色の光であるので、フィルタ層６を透過せず、反射膜２まで達することなく、戻り光となり、入出射面Ａから出射することになる。
このフィルタ層６は、高屈折率層と低屈折率層とを交互に積層した多層蒸着膜である。
この多層蒸着膜からなるフィルタ層６は、第１ギャップ層８上に真空蒸着により直接形成してもよいし、基材上に多層蒸着膜を形成したフィルムをホログラフィック記録媒体形状に打ち抜いて配置してもよい。
【００８９】
本実施形態におけるホログラフィック記録媒体２１は、ディスク形状でもいいし、カード形状であってもよい。カード形状の場合にはサーボピットパターンは無くてもよい。また、このホログラフィック記録媒体２１では、下側基板１は０．６ｍｍ、第１ギャップ層８は１００μｍ、フィルタ層６は２〜３μｍ、記録層４は０．６ｍｍ、上側基板５は０．６ｍｍの厚みであって、合計厚みは約１．９ｍｍとなっている。
【００９０】
次に、図３を参照して、ホログラフィック記録媒体２１への情報の記録および再生に使用可能な光学系について説明する。
まず、サーボ用レーザーから出射した光（赤色光）は、ダイクロイックミラー１３でほぼ１００％反射して、対物レンズ１２を通過する。対物レンズ１２によってサーボ用光は反射膜２上で焦点を結ぶようにホログラフィック記録媒体２１に対して照射される。つまり、ダイクロイックミラー１３は緑色や青色の波長の光を透過し、赤色の波長の光をほぼ１００％反射させるようになっている。ホログラフィック記録媒体２１の光の入出射面Ａから入射したサーボ用光は、上側基板５、記録層４、フィルタ層６、および第１ギャップ層８を通過し、反射膜２で反射され、再度、第１ギャップ層８、フィルタ層６、記録層４、および上側基板５を透過して入出射面Ａから出射する。出射した戻り光は、対物レンズ１２を通過し、ダイクロイックミラー１３でほぼ１００％反射して、サーボ情報検出器（不図示）でサーボ情報が検出される。検出されたサーボ情報は、フォーカスサーボ、トラッキングサーボ、スライドサーボ等に用いられる。記録層４を構成するホログラム材料が、赤色の光では感光しないものであれば、サーボ用光が記録層４を通過したり、サーボ用光が反射膜２で乱反射したとしても、記録層４には影響を与えない。また、サーボ用光の反射膜２による戻り光は、ダイクロイックミラー１３によってほぼ１００％反射するようになっているので、サーボ用光が再生像検出のためのＣＭＯＳセンサまたはＣＣＤ１４で検出されることはなく、再生光に対してノイズとなることもない。
【００９１】
また、記録用／再生用レーザーから生成された情報光および記録用参照光は、偏光板１６を通過して線偏光となり、ハーフミラー１７を通過して１／４波長板１５を通った時点で円偏光になる。ダイクロイックミラー１３を透過し、対物レンズ１２によって情報光と記録用参照光が記録層４内で干渉パターンを生成するようにホログラフィック記録媒体２１に照射される。情報光および記録用参照光は入出射面Ａから入射し、記録層４で干渉し合って干渉パターンをそこに生成する。その後、情報光および記録用参照光は、記録層４を通過し、フィルタ層６に入射するが、該フィルタ層６の底面までの間に反射されて戻り光となる。つまり、情報光と記録用参照光は反射膜２までは到達しない。フィルタ層６は高屈折率層と低屈折率層とを交互に複数積層した多層蒸着層であり、赤色光のみを透過する性質を有するからである。
【００９２】
＜第二の実施形態＞
図２は、第二の実施形態にかかるホログラフィック記録媒体の構成を示す概略断面図である。この第二の実施形態に係るホログラフィック記録媒体２２では、ポリカーボネート樹脂またはガラス基板１にサーボピットパターン３が形成され、該サーボピットパターン３表面にアルミニウム、金、白金等でコーティングして反射膜２が設けられている。また、このサーボピットパターン３の高さは、通常１７５０Å（１７５ｎｍ）である点については、第一の実施形態と同様である。
【００９３】
第二の実施形態と第一の実施形態の構造の差異は、第二の実施形態にかかるホログラフィック記録媒体２２では、フィルタ層６と記録層４との間に第２ギャップ層７が設けられていることである。この第２ギャップ層７には、情報光および再生光がフォーカシングするポイントが存在する。このエリアをフォトポリマーで埋めていると過剰露光によるモノマーの過剰消費が起こり多重記録能が下がってしまう。そこで、無反応で透明な第２ギャップ層を設けることが有効となる。
【００９４】
高屈折率層と低屈折率層とを交互に複数積層した多層蒸着膜であるフィルタ層６は、第１ギャップ層８を形成した後、該第１ギャップ層８上に形成され、前記第一実施形態と同様のものを用いることができる。
【００９５】
また、第二実施形態のホログラフィック記録媒体２２では、下側基板１は１．０ｍｍ、第１ギャップ層８は１００μｍ、フィルタ層６は３〜５μｍ、第２ギャップ層７は７０μｍ、記録層４は０．６ｍｍ、上側基板５は０．４ｍｍの厚みであって、合計厚みは約２．２ｍｍとなっている。
【００９６】
次に、情報の記録または再生を行う場合、上記のような構造を有する第二実施形態のホログラフィック記録媒体２２に対して、赤色のサーボ用光および緑色の情報光並びに記録および再生用参照光が照射される。サーボ用光は、入出射面Ａから入射し、記録層４、第２ギャップ層７、フィルタ層６、および第１ギャップ層８を通過して反射膜２で反射して戻り光となる。この戻り光は、再度、第１ギャップ層８、フィルタ層６、第２ギャップ層７、記録層４および上側基板５をこの順序で通過して、入出射面Ａより出射する。出射した戻り光は、フォーカスサーボやトラッキングサーボ等に用いられる。記録層４を構成するホログラム材料が、赤色の光では感光しないものであれば、サーボ用光が記録層４を通過したり、サーボ用光が反射膜２で乱反射したとしても、記録層４には影響を与えない。緑色の情報光等は、入出射面Ａから入射し、記録層４、第２ギャップ層７を通過して、フィルタ層６で反射して戻り光となる。この戻り光は、再度、第２ギャップ層７、記録層４および上側基板５をこの順序で通過して、入出射面Ａより出射する。また、再生時についても再生用参照光はもちろん、再生用参照光を記録層４に照射することによって発生する再生光も反射膜２に到達せずに入出射面Ａから出射する。なお、ホログラフィック記録媒体２２周辺（図３における対物レンズ１２、フィルタ層６、検出器としてのＣＭＯＳセンサまたはＣＣＤ１４）での光学的動作は、第一の実施形態と同様なので説明を省略する。
【００９７】
本発明のホログラフィック記録媒体に対して干渉縞形成のための光照射を行うことにより、ラジカル重合反応（記録反応）と、一般式（１）で表される化合物の置換基Ｌの光分解反応（膨張反応）を同時に起こしてもよく、異なる第二の波長の光を照射することで、ラジカル重合反応と光分解反応を別々に起こしてもよい。光照射の詳細は後述する。本発明では、記録光照射後の定着工程において光分解反応を起こしてもよい。
【００９８】
[情報記録方法]
更に本発明は、本発明のホログラフィック記録媒体への情報記録方法に関する。本発明の情報記録方法は、前記ホログラフィック記録媒体に対し、情報記録のために照射する光とは異なる波長の光を照射する工程を含む。情報記録のための光照射とは、干渉縞形成のために行われる光照射であり、通常、記録層に対して情報光および参照光を照射することにより該記録層に干渉像を形成する。次いで、干渉像が形成された記録層を曝光または該記録層に対して定着光を照射することにより干渉像を定着させることができる。この曝光または定着光照射により、一般式（１）で表される化合物の分解反応を起こしてもよく、情報記録のための光照射および定着操作とは別工程として光照射を行い、上記分解反応を起こしてもよい。迅速な記録を行うためには定着操作により上記光分解を起こすことが好ましい。
【００９９】
本発明のホログラフィック記録媒体に対し照射する光の波長に制限はなく、例えば波長２００〜１０００ｎｍの範囲のいずれの波長の光を用いてもよい。光の波形はパルス光であってもよく、連続光であってもよい。先に説明したように、情報記録のための光照射と置換基Ｌ分解のための光照射は異なる波長の光を用いて行うことが好ましい。また、情報記録工程（干渉縞形成工程）とは異なる工程において照射される光は、記録工程に悪影響を与えないために、情報記録のために照射する光よりも短波光であることが好ましい。例えば、５２３ｎｍの光によりラジカル重合反応を行い、４０５ｎｍの光により分解反応を起こすこと、また４０５ｎｍの光によりラジカル重合反応を行い、３６５ｎｍの光により分解反応を起こすことが挙げられる。特に好ましくは記録する光はパルス光を用い、光分解反応を起こす光は、前者よりも短波長である連続光を用いることが好ましい。第二の波長の光を照射する場合は、ラジカル重合反応を起こした直後に第二の波長の光を照射してもよく、ラジカル重合反応を起こしてから、例えば数分から数時間後など、十分に時間が経過してから第二の波長の光を照射してもよい。
以下に、本発明の情報記録方法について更に詳細に説明する。
【０１００】
情報光としては、可干渉性を有する光を使用することができる。情報光の光軸と参照光の光軸とが同軸となるように、記録媒体に情報光および前記参照光を照射することにより、該情報光と該参照光との干渉により生成される干渉像を記録層に記録することができる。具体的には、二次元的な強度分布が与えられた情報光と、該情報光と強度がほぼ一定な参照光とを記録層内部で重ね合わせ、それらが形成する干渉パターンを利用して記録層内部に光学特性の分布を生じさせることにより、情報を記録することができる。情報光および参照光の波長は、４００ｎｍ以上であることが好ましく、４００〜２０００ｎｍであることが更に好ましく、４００〜７００ｎｍであることが特に好ましい。
【０１０１】
情報光および参照光照射により情報記録（干渉像形成）を行った後、曝光するか定着光を照射することにより、干渉像を定着させることができる。定着光の波長は４００ｎｍ未満であることが好ましく、１００ｎｍ以上４００ｎｍ未満であることが更に好ましく、２００ｎｍ以上４００ｎｍ未満であることが特に好ましい。
【０１０２】
上記方法により形成された干渉像に参照光を照射することにより、情報を再生することができる。書き込んだ情報を読み出す（再生する）際には、記録時と同様の配置で参照光のみを記録層に照射し、記録層内部に形成された光学特性分布に対応した強度分布を有する再生光が記録層から出射される。
【０１０３】
次に、本発明のホログラフィック記録媒体への情報の記録および再生に好適に使用される光記録再生装置について、図４を参照して説明する。
図４に示す光記録再生装置１００は、ホログラフィック記録媒体２０が取り付けられるスピンドル８１と、このスピンドル８１を回転させるスピンドルモータ８２と、ホログラフィック記録媒体２０の回転数を所定の値に保つようにスピンドルモータ８２を制御するスピンドルサーボ回路８３とを備えている。
【０１０４】
また、光記録再生装置１００は、ホログラフィック記録媒体２０に対して情報光と記録用参照光とを照射して情報を記録すると共に、ホログラフィック記録媒体２０に対して再生用参照光を照射し、再生光を検出して、ホログラフィック記録媒体２０に記録されている情報を再生するためのピックアップ３１と、このピックアップ３１をホログラフィック記録媒体２０の半径方向に移動可能とする駆動装置８４とを備えている。
【０１０５】
光記録再生装置１００は、ピックアップ３１の出力信号よりフォーカスエラー信号ＦＥ、トラッキングエラー信号ＴＥ、および再生信号ＲＦを検出するための検出回路８５と、この検出回路８５によって検出されるフォーカスエラー信号ＦＥに基づいて、ピックアップ３１内のアクチュエータを駆動して対物レンズ（不図示）をホログラフィック記録媒体２０の厚み方向に移動させてフォーカスサーボを行うフォーカスサーボ回路８６と、検出回路８５によって検出されるトラッキングエラー信号ＴＥに基づいてピックアップ３１内のアクチュエータを駆動して対物レンズをホログラフィック記録媒体２０の半径方向に移動させてトラッキングサーボを行うトラッキングサーボ回路８７と、トラッキングエラー信号ＴＥおよび後述するコントローラからの指令に基づいて駆動装置８４を制御してピックアップ３１をホログラフィック記録媒体２０の半径方向に移動させるスライドサーボを行うスライドサーボ回路８８とを備えている。
【０１０６】
光記録再生装置１００は、更に、ピックアップ３１内のＣＭＯＳまたはＣＣＤアレイの出力データをデコードして、ホログラフィック記録媒体２０のデータエリアに記録されたデータを再生したり、検出回路８５からの再生信号ＲＦより基本クロックを再生したりアドレスを判別したりする信号処理回路８９と、光記録再生装置１００の全体を制御するコントローラ９０と、このコントローラ９０に対して種々の指示を与える操作部９１とを備えている。コントローラ９０は、信号処理回路８９より出力される基本クロックやアドレス情報を入力すると共に、ピックアップ３１、スピンドルサーボ回路８３、およびスライドサーボ回路８８等を制御するようになっている。スピンドルサーボ回路８３は、信号処理回路８９より出力される基本クロックを入力するようになっている。コントローラ９０は、ＣＰＵ（中央処理装置）、ＲＯＭ（リード  オンリ  メモリ）、およびＲＡＭ（ランダム  アクセス  メモリ）を有し、ＣＰＵが、ＲＡＭを作業領域として、ＲＯＭに格納されたプログラムを実行することによって、コントローラ９０の機能を実現することができる。
【０１０７】
[ラジカル重合性化合物]
更に本発明は、一般式（７）で表される化合物に関する。一般式（７）で表される化合物は、ホログラフィック記録媒体の記録材料として好適であり、記録材料として使用することにより高感度な記録再生が可能なホログラフィック記録媒体を得ることができる。一般式（７）で表される化合物の詳細は、先に説明した通りである。一般式（７）で表される化合物の好ましい態様としては、一般式（７）中のＸが水素原子を表し、Ｒ73が水素原子またはアルキル基を表す化合物を挙げることができる。
【実施例】
【０１０８】
以下、本発明を実施例に基づき更に説明する。但し、本発明は実施例に示す態様に限定されるものではない。
【０１０９】
＜例示化合物Ｍ−１、Ｍ−２の合成＞
３−ヒドロキシ−５−ニトロベンズアルデヒド（東京化成社製）をアクリル酸クロリドを用いてエステル化した後に、チタン錯体を用いてメチル化した。それによって生じたアルコール部位をエステル化することにより、例示化合物Ｍ−１を合成した。
エステル化に使用する試薬を変更した点以外は同様の方法により例示化合物Ｍ−２を合成した。以下に合成スキームおよび同定結果（NMRデータ）を記す。
【０１１０】
【化１１】
2009047871.tif 000012
【０１１１】
＜Ｍ−１＞
1H NMR (300 MHz, CDCl3)δ1.63 (d, 3H), 2.11 (s, 3H), 6.11 (d, 1H), 6.27-6.43 (m, 2H), 6.68(d, 2H), 7.24 (dd, 1H), 7.44 (s, 1H), 8.07 (d, 1H)
＜Ｍ−２＞
1H NMR (300 MHz, CDCl3)δ0.89 (t, 3H), 1.28 (bs, 10H), 1.62 (t, 2H), 1.68 (d, 3H), 2.37 (t, 2H)), 6.13 (d, 1H), 6.29-6.41 (m, 2H), 6.69 (d, 2H), 7.25 (dd, 1H), 7.44 (s, 1H), 8.08 (d, 1H)
【０１１２】
（実施例１）
−ホログラフィック記録用組成物の調製−
ヘキサメチレンジイソシアネート（三井化学ポリウレタン（株）製、商品名：タケネートＴ−７００）６．４ｇ、ポリプロピレンオキサイドトリオール（三井化学ポリウレタン（株）製、商品名ＭＮ−３００）５．２１ｇ、ポリエチレングリコール（東京化成工業（株）製）４．６４ｇ、例示化合物Ｍ−１ １．８５ｇ、光ラジカル重合開始剤（２，４，６−トリメチルベンゾイルフェニルホスフィン酸エチルエステル、商品名ルシリンＴＰＯ−Ｌ、ＢＡＳＦジャパン社製）０．１６ｇ、および硬化アミン触媒（サンアプロ（株）製、商品名：Ｕ−ＣＡＴ  ４１０）０．２０ｇを窒素気流下で混合し、ホログラフィック記録用組成物を調製した。
【０１１３】
（実施例２）
−ホログラフィック記録用組成物の調製−
例示化合物Ｍ−１ ３．１ｇの代わりに例示化合物Ｍ−２ ３．１ｇを用いた以外は、実施例１と同様にして、ホログラフィック記録用組成物を調製した。
【０１１４】
（実施例３）
−ホログラフィック記録用組成物の調製−
例示化合物Ｍ−１ ３．１ｇの代わりに例示化合物Ｍ−２２ ３．１ｇを用いた以外は、実施例１と同様にして、ホログラフィック記録用組成物を調製した。
【０１１５】
（実施例４）
−ホログラフィック記録用組成物の調製−
例示化合物Ｍ−１ ３．１ｇの代わりに例示化合物Ｍ−３６ ３．１ｇを用いた以外は、実施例１と同様にして、ホログラフィック記録用組成物を調製した。
【０１１６】
（比較例1）
−ホログラフィック記録用組成物の調製−
ヘキサメチレンジイソシアネート（三井化学ポリウレタン（株）製、商品名：タケネートＴ−７００）６．４ｇ、ポリプロピレンオキサイドトリオール（三井化学ポリウレタン（株）製、商品名ＭＮ−３００）５．２１ｇ、ポリエチレングリコール（東京化成工業（株）製）４．６４ｇ、９，９’−ビフェニルフルオレンＥＯ変性アクリレート（大阪ガスケミカル（株）製、商品名：オグソールＥＡ０２００）１．８５ｇ、光ラジカル重合開始剤（２，４，６−トリメチルベンゾイルフェニルホスフィン酸エチルエステル、商品名ルシリンＴＰＯ−Ｌ、ＢＡＳＦジャパン社製）０．１６ｇ、および硬化アミン触媒（サンアプロ（株）製、商品名：Ｕ−ＣＡＴ  ４１０）０．２０ｇを窒素気流下で混合し、ホログラフィック記録用組成物を調製した。
【０１１７】
（実施例５〜８および比較例２）
−光記録媒体の作製−
厚み０．５ｍｍのガラスの片面に４０５ｎｍの波長に対して垂直な入射光による反射率が０．１％となるように反射防止処理を施して、第一基板を作製した。
厚み０．５ｍｍのガラスの片面に４０５ｎｍの波長に対して垂直な入射光による反射率が９０％となるようにアルミニウム蒸着処理を施して、第二基板を作製した。
次に、第一基板の反射防止処理を施していない側の面に、厚み５００μｍの透明ポリエチレンテレフタレートシートをスぺーサーとして設けた。
次いで、実施例１〜４および比較例１の各ホログラフィック記録用組成物を、それぞれ第一基板上に盛り付け、第二基板のアルミニウム蒸着した面をホログラフィック記録用組成物上に空気を巻き込まないように重ね合わせ、スぺーサーを介して第一基板と第二基板と貼合させた。その後、４５℃にて２４時間放置して、実施例５〜８および比較例２の各ホログラフィック記録媒体を作製した。形成された記録層の厚さは、２００μｍであった。
【０１１８】
＜光記録媒体への記録および評価＞
作製した各ホログラフィック記録媒体を、ホログラム記録再生試験機を用いて、記録ホログラムの焦点位置における記録スポットの直径２００μｍでホログラムを書き込み、以下のようにして、感度（記録エネルギー）および媒体の体積収縮を測定した。結果を表１に示す。
−感度の測定−
記録時の照射光エネルギー（ｍＪ／ｃｍ2）を変化させ、再生信号のエラー確率（ＢＥＲ：Ｂｉｔ  Ｅｒｒｏｒ  Ｒａｔｅ）の変化を測定した。通常、照射光エネルギーの増加にともない再生信号の輝度が増加し、再生信号のＢＥＲが徐々に低下する傾向にある。ここでは、ほぼ良好な再生像（ＢＥＲ＜１０-3）が得られる最低の照射光エネルギーを光記録媒体の記録感度とした。
−媒体の体積収縮−
フォトポリマーの収縮膨張の解析手段として、平面波二光束干渉による干渉縞の変化から算出する手法が知られている。FPR （Fringe Plane Rotation）モデルでは記録媒体に斜めに記録したブラッグ格子の記録時の角度と、記録後（もしくは定着後）の最適再生角度の差から、記録-再生間に生じた記録層の収縮を評価することが可能である。図５にこのモデルの概念図を示す。記録前後で生じる収縮変化は厚み方向のみと仮定している。
ＦＰＲモデルによる干渉縞の傾きの変化は次式で表される。
【０１１９】
【数１】
2009047871.tif 000013
ここで、Φ、Φ*はそれぞれ記録時、再生時の干渉縞の傾き、αは記録層の変化率である。
【０１２０】
４０５ｎｍレーザーの平面波二光束干渉装置により記録媒体に所定の角度Φで弱い回折効率（〜１％）の干渉縞（６ｍｍφ）を記録し、その後記録媒体の曝光もしくは定着光照射（３６５ｎｍレーザー、スポット径１０ｍｍφ）により記録媒体の光反応成分を完全に消費させた後、回折効率の再生角度依存性を計測し再度干渉縞の角度を計測した。記録時と、曝光もしくは定着後の干渉縞傾斜角の変化により、式（１）に基づいて記録媒体の収縮率αを見積もった。なお、実施例で使用した例示化合物は、いずれも上記記録用レーザー光の波長（４０５ｎｍ）では分解反応を起こさず、定着操作によりＬ部が分解し分子を放出する性質を有するものであった。これに対し、比較例２において記録材料として用いた９，９’−ビフェニルフルオレンＥＯ変性アクリレートは、上記記録反応および定着操作では光分解性を示さなかった。
【０１２１】
【表１】
2009047871.tif 000014
【０１２２】
表１の結果から、実施例１〜４のホログラフィック記録用組成物を用いた実施例５〜８のホログラフィック記録媒体は、比較例１のホログラフィック記録用組成物を用いた比較例２の光記録媒体に比べて、いずれも優れた記録感度を有し、体積収縮が小さいことが認められる。
【産業上の利用可能性】
【０１２３】
本発明のホログラフィック記録用組成物は、より高密度の記録を行うことができるので、高密度画像記録が可能なボリュームホログラム型の各種光記録媒体作製のために好適である。
【図面の簡単な説明】
【０１２４】
【図１】第一の実施形態にかかるホログラフィック記録媒体の一例を示す概略断面図である。
【図２】第二の実施形態にかかるホログラフィック記録媒体の一例を示す概略断面図である。
【図３】ホログラフィック記録媒体への情報の記録および再生に使用可能な光学系の一例を示す説明図である。
【図４】本発明のホログラフィック記録媒体への情報の記録および再生に好適に使用される記録再生装置の全体構成の一例を表すブロック図である。
【図５】ＦＰＲモデルの概念図を示す。
【符号の説明】
【０１２５】
１      下側基板
２      反射膜
３      サーボピットパターン
４      記録層
５      上側基板
６      フィルタ層
７      第２ギャップ層
８      第１ギャップ層
１２      対物レンズ
１３      ダイクロイックミラー
１４      検出器
１５      １／４波長板
１６      偏光板
１７      ハーフミラー
２０      ホログラフィック記録媒体
２１      ホログラフィック記録媒体
２２      ホログラフィック記録媒体
３１      ピックアップ
８１      スピンドル
８２      スピンドルモータ
８３      スピンドルサーボ回路
８４      駆動装置
８５      検出回路
８６      フォーカスサーボ回路
８７      トラッキングサーボ回路
８８      スライドサーボ回路
８９      信号処理回路
９０      コントローラ
９１      走査部
１００      光記録再生装置
Ａ      入出射面
ＦＥ      フォーカスエラー信号
ＴＥ      トラッキングエラー信号
ＲＦ      再生信号
【図１】
2009047871.tif 000019
【図２】
2009047871.tif 000020
【図３】
2009047871.tif 000021
【図４】
2009047871.tif 000022
【図５】
2009047871.tif 000023